(57)【特許請求の範囲】
【請求項１】
フッ素ゴムに架橋剤、カーボンブラック、発泡剤その他の添加剤を配合して混練し、得られた混練物を押出して一定断面の棒状体を成形し、続いて上記の棒状体を常圧下で発泡させる棒状発泡ゴムの製造法において、上記のフッ素ゴムとしてムーニー粘度ＭＬ１＋１０（１２１℃）が２５〜６０の二元系または三元系のものを使用し、その１００部に対しＧＰＦブラックまたはＳＲＦブラックを５〜１０部、液状フッ素ゴムを３〜９部、過酸化物系架橋剤を２〜４部、過酸化物系共架橋剤を１〜２．５部、ＡＤＣＡ系発泡剤を３〜７部配合することを特徴とする棒状発泡ゴムの製造法。
【請求項２】
フッ素ゴムに架橋剤、カーボンブラック、発泡剤その他の添加剤を配合して混練し、得られた混練物を押出して一定断面の棒状体を成形し、続いて上記の棒状体を常圧下で発泡させる棒状発泡ゴムの製造法において、上記のフッ素ゴムとしてムーニー粘度ＭＬ１＋１０（１２１℃）が２５〜６０の二元系または三元系のものを使用し、その１００部に対しＦＴブラックまたはＭＴブラックを５〜１５部、液状フッ素ゴムを３〜９部、過酸化物系架橋剤を２〜４部、過酸化物系共架橋剤を１〜２．５部、ＡＤＣＡ系発泡剤を３〜７部配合することを特徴とする棒状発泡ゴムの製造法。
【請求項３】
フッ素ゴムに架橋剤、カーボンブラック、発泡剤その他の添加剤を配合して混練し、得られた混練物を押出して一定断面の棒状体を成形し、続いて上記の棒状体を常圧下で発泡させる棒状発泡ゴムの製造法において、上記のフッ素ゴムとしてムーニー粘度ＭＬ１＋１０（１２１℃）が２５〜６０の二元系または三元系のものを使用し、その１００部に対しＧＰＦブラックまたはＳＲＦブラックを９〜１０部、過酸化物系架橋剤を２〜４部、過酸化物系共架橋剤を１〜２．５部、ＡＤＣＡ系発泡剤を３〜７部配合することを特徴とする棒状発泡ゴムの製造法。
【請求項４】
フッ素ゴムに架橋剤、カーボンブラック、発泡剤その他の添加剤を配合して混練し、得られた混練物を押出して一定断面の棒状体を成形し、続いて上記の棒状体を常圧下で発泡させる棒状発泡ゴムの製造法において、上記のフッ素ゴムとしてムーニー粘度ＭＬ１＋１０（１２１℃）が２５〜６０の二元系または三元系のものを使用し、その１００部に対しＦＴブラックまたはＭＴブラックを１３〜１５部、過酸化物系架橋剤を２〜４部、過酸化物系共架橋剤を１〜２．５部、ＡＤＣＡ系発泡剤を３〜７部配合することを特徴とする棒状発泡ゴムの製造法。
【請求項５】
請求項１または２記載の棒状発泡ゴムの製造法において、液状フッ素ゴム３〜９部に代えてフッ素樹脂粉末を５〜１５部配合する棒状発泡ゴムの製造法。
【請求項６】
請求項１ないし５のいずれかに記載の棒状発泡ゴムの製造法において、過酸化物系架橋剤２〜４部および過酸化物系共架橋剤１〜２．５部に代えてポリオール系架橋剤を１〜２部およびポリオール系促進剤を２〜４部配合する棒状発泡ゴムの製造法。
【発明の詳細な説明】
【０００１】
【発明の属する技術分野】
この発明は、フッ素ゴムからなる棒状発泡ゴムの製造法に関し、得られた棒状発泡ゴムは耐熱性および耐薬品性に優れたシール材として好適に使用することができる。
【０００２】
【従来の技術】
発泡ゴムからなる棒状のシール材を製造する方法として、ＮＢＲ、ＳＢＲ、ＮＲ、ＣＲおよびＥＰＤＭ等のゴムに架橋剤、カーボンブラック、発泡剤および助剤その他の添加剤を加えて混練し、得られた混練物を押出して任意の断面形状に成形し、続いてオーブンを使用して常圧下で連続発泡させることが知られている。一方、耐熱性および耐薬品性に優れたゴムとして、フッ素ゴムが知られているが、その耐熱性および耐薬品性を活かすためには、ゴム分率を６０％以上に多くすることが必要で、かつ加工助剤の種類や使用量も制限されるため、フッ素ゴムを使用して上記の押出し成形および常圧下の連続発泡を行うと、押出し寸法の安定性が低下し、また成形品の表面が滑らかさに欠けるなどして加工性が悪く、その実用化が困難であった。
【０００３】
【発明が解決しようとする課題】
この発明は、ゴムとしてフッ素ゴムを使用するに当たり、カーボンブラックおよび発泡剤の種類や配合量を限定することにより、押出し成形および常圧下の連続発泡を行う際の加工性を良好にして押出し寸法を安定化し、かつ棒状成形品の表面を滑らかにし、もって耐熱性と耐薬品性に優れたフッ素ゴムからなる棒状の発泡ゴムを提供するものである。
【０００４】
【課題を解決するための手段】
第１手段は、フッ素ゴムに架橋剤、カーボンブラック、発泡剤その他の添加剤を配合して混練し、得られた混練物を押出して一定断面の棒状体を成形し、続いて上記の棒状体を常圧下で発泡させる棒状発泡ゴムの製造法において、上記のフッ素ゴムとしてムーニー粘度ＭＬ１＋１０（１２１℃）が２５〜６０の二元系または三元系のものを使用し、その１００部に対しＧＰＦブラックまたはＳＲＦブラックを５〜１０部、液状フッ素ゴムを３〜９部、過酸化物系架橋剤を２〜４部、過酸化物系共架橋剤を１〜２．５部、ＡＤＣＡ系発泡剤を３〜７部配合することを特徴とする。
【０００５】
第２手段では、上記第１手段のＧＰＦブラックまたはＳＲＦブラックに代えてＦＴブラックまたはＭＴブラックを５〜１５部配合する。第３手段では、第１手段のＧＰＦブラックまたはＳＲＦブラックの配合量を９〜１０部の高領域に設定し、液状フッ素ゴムの配合を省略する。第４手段は、第２手段のＦＴブラックまたはＭＴブラックの配合量を１３〜１５部の高領域に設定し、液状フッ素ゴムの配合を省略する。第５手段は、第１、第２手段の液状フッ素ゴムに代えてフッ素樹脂粉末を５〜１５部配合する。第６手段は、第１手段ないし第５手段の過酸化物系架橋剤および共架橋剤に代えてポリオール系架橋剤を１〜２部、促進剤を２〜４部配合する。
【０００６】
この発明で使用するフッ素ゴム（ＦＫＭ）は、ムーニー粘度ＭＬ１＋１０（１２１℃）が２５〜６０の二元系または三元系のフッ素ゴムであり、二元系のものとしてフッ化ビニリデン・６フッ化プロピレン共重合ゴムが、三元系のものとしてフッ化ビニリデン・６フッ化プロピレン・４フッ化エチレン共重合ゴムがそれぞれ例示される。なお、上記の粘度が２５未満では軟らか過ぎるため、発泡の際にガス抜けが生じて発泡率が低下し、また６０超では硬過ぎるため、発泡が困難となって発泡不足となる。
【０００７】
また、カーボンブラックとして、第１手段では、活性レベルがＦＥＦブラックよりも低いＧＰＦブラックおよびＳＲＦブラックが使用される。そして、第２手段では、上記のＧＰＦブラックおよびＳＲＦブラックよりも更に活性レベルが低いＦＴブラックまたはＭＴブラックが使用される。その配合量は、フッ素ゴム１００部に対してＧＰＦブラックおよびＳＲＦブラックで５〜１０部に、ＦＴブラックおよびＭＴブラックで５〜１５部にそれぞれ設定される。この配合量が５部未満では、押出し加工性が悪くなる。そして、これらのカーボンブラックの配合量が５部から増すにしたがって押出し加工性が向上し、ＧＰＦブラックおよびＳＲＦブラックの配合量が９部以上に、またＦＴブラックおよびＭＴブラックの配合量が１３部以上になると、後記する液状フッ素ゴムやフッ素樹脂粉末等の加工助剤の添加が不要になる。ただし、ＧＰＦブラックおよびＳＲＦブラックの配合量が１０部を超えたり、ＦＴブラックおよびＭＴブラックの配合量が１５部を超えたりした場合は、発泡率が不足する。また、活性レベルが上記のＧＰＦブラックを超えてＦＥＦブラック以上になると、押出し時の加工性は良好になるが、発泡率が不足し、この発明の目的が達成できない。
【０００８】
第１手段および第２手段では、加工助剤として液状フッ素ゴムを３〜９部配合するが、第３手段は、上記第１手段におけるＧＰＦブラックおよびＳＲＦブラックの配合量を９〜１０部の高い領域に設定し、液状フッ素ゴムの配合を省略する方法である。また、第４手段は上記第２手段におけるＦＴブラックおよびＭＴブラックの配合量を１３〜１５部の高い領域に設定し、液状フッ素ゴムの配合を省略する方法であり、これらの場合は耐熱性および耐薬品性の低下が減少する。
【０００９】
第５手段では、上記の第１手段および第２手段の液状フッ素ゴムに代えてフッ素樹脂粉末を５〜１５部配合する。これら液状フッ素ゴムまたはフッ素樹脂粉末の配合量がそれぞれ３部未満または５部未満の場合は、加工性向上の効果が不十分になる。また、液状フッ素ゴムの配合量が９部を超えた場合は、加硫（発泡）の際に熱変形が生じ、フッ素樹脂粉末の配合量が１５部を超えた場合はガス抜けにより発泡率が低下する。
【００１０】
第１手段ないし第５手段で使用する過酸化物系の架橋剤としては、２，５−ジメチル２，５−ジ（ｔ−ブチルパーオキシ）ヘキサン、２，５−ジメチル２，５−ジ（ｔ−ブチルパーオキシ）ヘキシン（３）、ジクミルパーオキサイド、１，３ビス（ｔ−ブチルパーオキシイソプロピル）ベンゼンが好ましく、共架橋剤としてはトリアリルイソシアヌレートが好ましい。
【００１１】
上記架橋剤の配合量は、２，５−ジメチル２，５−ジ（ｔ−ブチルパーオキシ）ヘキサン４０％希釈物の場合で２．０〜４．０部が好ましく、２．０部未満の場合は発泡率が不足し、４．０部を超えた場合は発泡体に割れが発生する。なお、他の過酸化物においても同じモル量が配合される。また、共架橋剤の配合量は、１．０〜２．５部が好ましく、配合量が１．０部未満の場合は発泡率が不足し、２．５部を超えた場合は発泡体に割れが発生する。
【００１２】
一方、第６手段のポリオール系架橋では、架橋剤として、ビスフェノールＡＦ５０％希釈物を、また促進剤としてフォスフォニウムクロライド３０％希釈物をそれぞれ使用するのが好ましい。この場合、架橋剤の配合量は１．０〜２．０部が、また共架橋剤の配合量は２．０〜４．０部がそれぞれ好ましい。上記架橋剤の配合量が１．０部未満であったり共架橋剤の配合量が２．０部未満であったりした場合は発泡率が不足し、架橋剤の配合量が２．０部を超えたり共架橋剤の配合量が４．０部を超えたりした場合は発泡体に割れが発生する。
【００１３】
発泡剤としては、第１手段ないし第４手段のいずれにおいても、人体に対して安全なＡＤＣＡ系発泡剤が使用される。その配合量は、上記のフッ素ゴム１００部に対して２〜７部に設定される。この配合量が２部未満の場合は、発泡率が不十分になり、７部を超えた場合は、発泡率が過大になって発泡体のスキン層に皺が入り、平滑なスキン層が得られない。
【００１４】
【発明の実施の形態】
実施形態１
ムーニー粘度ＭＬ１＋１０（１２１℃）が５０の三元系フッ素ゴム１００部に対し、カーボンブラックとしてＧＰＦブラックを５〜８部、加工助剤として液状フッ素ゴムを３〜９部、過酸化物系架橋剤として２，５−ジメチル２，５−ジ（ｔ−ブチルパーオキシ）ヘキサン４０％希釈物を２〜４部、共架橋剤としてトリアリル・イソシアヌレートを１〜２．５部、発泡剤としてＡＤＣＡ系発泡剤を２〜７部、酸化カルシウムを５部配合し、ロールで混練する。得られた混練ゴムを押出し機（温度６０〜９０℃）によって任意断面の棒状に成形し、引き続きギヤーオーブンに導入して１６０〜１８０℃の加熱空気で加硫する。得られた棒状発泡ゴムは、適当な長さに切断され、シール材として使用される。
【００１５】
実施形態２
実施形態１において、カーボンブラックとしてＧＰＦブラックの代わりにＭＴブラックを５〜１３部使用し、他は実施形態１と同様にして棒状発泡ゴムを製造する。
【００１６】
実施形態３
実施形態１のＧＰＦブラックを１０部配合し、液状フッ素ゴムの配合を省略する。そして、他は実施形態１と同様にして棒状発泡ゴムを製造する。
【００１７】
実施形態４
実施形態２のＭＴブラックを１５部配合し、液状フッ素ゴムの配合を省略し、他は実施形態１と同様にして棒状発泡ゴムを製造する。
【００１８】
実施形態５
実施形態１において、液状フッ素ゴムに代えてフッ素樹脂粉末を５〜１５部配合し、他は実施形態１と同様にして棒状発泡ゴムを製造する。
【００１９】
実施形態６
ムーニー粘度ＭＬ１＋１０（１２１℃）が３７の二元系フッ素ゴム１００部に対し、カーボンブラックとしてＭＴブラックを５〜１３部、加工助剤として液状フッ素ゴムを３〜９部、ポリオール系架橋剤としてビスフェノールＡＦ５０％希釈物を１〜２部、促進剤としてフォスフォニウムクロライド３０％希釈物を２〜４部、発泡剤としてＡＤＣＡ系発泡剤を２〜７部、高純度マグネシアを１．５部、水酸化カルシウムを２部配合し、他は実施形態１と同様に混練し、押出し成形し、常圧下で連続的に発泡させて棒状発泡ゴムを製造する。
【００２０】
【実施例】
表１に示すゴムおよび添加剤を使用し、表２〜８に示す種々の配合物（ただし、表中の試料番号において、算用数字は実施例を、アルファベットは比較例を意味する）を６ｋｇずつ１４インチロール（フロントロール温度：５５±５℃、バックロール温度：６５±５℃）で混練し、８±０．５ｍｍの厚みにシーティングし、温度８０±１０℃のシーティング生地を得た。このシーティング生地を空気で強制冷却し、９０±２ｍｍの幅に裁断した。
【００２１】
上記裁断後のシーティング生地をスクリュー式押出機（スクリュー直径：７０ｍｍ、スクリューの長さ対直径比（Ｌ／Ｄ）：１８、ホッパー口温度：７０±５℃、シリンダー温度：９０±５℃、スクリュー温度：８０±５℃、ヘッドおよび口金温度：１１０±５℃）のホッパーに投入し、口金から２本の円形棒状体（直径１５±０．５ｍｍ、長さ１０００ｍｍ）を速度６００±３０ｍｍ／分で押出した。次いで、ギヤーオーブンを用いて熱空気で架橋し、発泡させた。架橋条件は、過酸化物架橋では１６０℃×１５分および１８０℃×１０分に、またポリオール架橋では１８０℃×１５分および２００℃×１０分にそれぞれ設定した。
【００２２】
上記押出し直後の棒状体の表面状態を目視で観察し、表面が平滑で鏡面状のものを良（〇）、表面が平滑であるが部分的または全面的にツヤのないものを可（△）、表面がササクレ状態のものを不可（×）とそれぞれ評価した。また、上記の棒状体を２４時間室温下に放置し、ノギスで各部の直径を測定し、バラツキ（範囲）が０．６ｍｍ以下のものを良（〇）、０．６ｍｍ超１．０ｍｍ以下のものを可（△）、１．０ｍｍ超のものを不可（×）とそれぞれ評価した。
【００２３】
また、発泡直後に棒状発泡体のスキン表面を目視で観察し、スキンが平滑でツヤのあるものを良（〇）、スキンが平滑であるがツヤがないもの又は微細な梨地のものを可（△）、スキンがササクレ状態のものを不可（×）と評価した。また、上記の発泡製品を２４時間、室温下に放置した後、見掛けの比重を電子比重計（ミラージュ貿易社発売、商品名「ＥＷ−１２０ＳＧ」）で測定し、発泡倍率を次式
発泡倍率＝生地比重／発泡製品のみかけ比重
によって算出し、発泡倍率２．５以上を良とし、２．５未満を不可とした。
【００２４】
そして、総合評価は、上記の各項目が良または可で、かつへたりのないものを可（〇）とし、各項目中１項目でも不可またはヘタリがあるものを不可（×）と判定した。これらの評価結果を表２〜８の配合に併記した。
【００２５】
0003556744.tif 000002
【００２６】
0003556744.tif 000003
【００２７】
上記の表２から明らかなように、実施例１、２は、ＭＴブラック、架橋剤、共架橋剤および発泡剤をそれぞれ規定量配合し、しかもＭＴブラックを規定量の上限の１５部配合したので、液状フッ素ゴムやフッ素樹脂粉末等の加工助剤を省略したにもかかわらず、いずれも総合評価が〇（可）であった。これに対し、比較例Ａは発泡剤が不足するため、また比較例ＢはＭＴブラックが過剰であるため、また比較例ＣはＧＰＦブラックが過剰であるため、また比較例Ｄは共架橋剤の配合量が不足するため、また比較例Ｅは過酸化物架橋剤が不足するため、いずれも発泡倍率が不十分になった。また比較例Ｆは、ＭＴブラックの配合量が１０部でありながら、加工助剤を配合しなかったので、押出し後の表面状態、寸法安定性および発泡体のスキン状態が不可であった。
【００２８】
0003556744.tif 000004
【００２９】
上記の表３において、実施例３は、ＧＰＦブラックを１０部配合したので、加工助剤を添加しないにもかかわらず、好結果を得た。また、実施例４〜８は、ＭＴブラックの配合量が１０部以下であるが、液状フッ素ゴムを適量添加したので、好結果を得た。これに対して比較例Ｇは、加工助剤を配合しなかったので、加工特性が悪かった。また、比較例Ｈは、カーボンブラックとしてＦＥＦブラックを使用したので、スキン状態および発泡倍率が不可であった。
【００３０】
0003556744.tif 000005
【００３１】
上記の表４において、実施例９は、ＧＰＦブラックの配合量を規定範囲の下限値に設定しているが、液状フッ素ゴムを添加しているので、好結果を得た。これに対して比較例Ｉは、前記表３の実施例８とほぼ同様の配合であるが、発泡剤の配合量が過剰であるため、また比較例ＪはＭＴブラックの配合量が少ないため、また比較例Ｋは共架橋剤が過剰であるため、また比較例Ｌは架橋剤が過剰であるため、いずれもスキン状態が不可になり、かつゾウ肌になったり、ワレが発生したりした。また、比較例Ｍは液状フッ素ゴムの添加量が過剰であるためヘタリ（変形）が生じ、比較例Ｎは液状フッ素ゴムの配合が少ないため、押出し特性およびスキン状態が不可であった。また、比較例Ｏは、ＦＥＦブラックを使用したため、発泡倍率が低くなった。
【００３２】
0003556744.tif 000006
【００３３】
上記の表５において、実施例１０ないし１４は、ＭＴブラックの配合量が規定範囲の上限値未満であるが、液状フッ素ゴムまたはフッ素樹脂粉末を適量使用したので、総合評価が可の結果を得た。これに対し、比較例Ｐはフッ素樹脂粉末の添加量が不十分であったので、押出し特性およびスキン状態が不可になり、また比較例Ｑはフッ素樹脂粉末の添加量が過剰であったので、発泡倍率が不十分になった。
【００３４】
0003556744.tif 000007
【００３５】
上記の表６において、実施例１５は、ＭＴブラックを１５部配合したので、加工助剤を使用しなかったが、結果は可であった。また、実施例１６は、ＭＴブラックの配合量が１０部であるが、フッ素樹脂粉末を５部配合したので、好結果を得た。これに対し、比較例Ｒは架橋剤および促進剤が不足であったため、また比較例ＳはＭＴブラックが過剰であったため、いずれも発泡倍率が低下した。また、比較例ＴはＭＴブラックを若干減量し、加工助剤を省略したため、押出し特性が低下した。また、比較例Ｕは発泡剤が少ないため、発泡倍率が小さくなった。また、比較例Ｖは、加工助剤のフッ素樹脂粉末が少ないため、押出し特性およびスキン状態が不可であった。
【００３６】
0003556744.tif 000008
【００３７】
上記の表７において、実施例１７、１８は、ＭＴブラックの配合量が５部であるが、実施例１７はフッ素樹脂粉末の添加により、また実施例１８は液状フッ素ゴムの添加により、いずれも好結果を得た。これに対し、比較例Ｗはフッ素樹脂粉末の添加量が過剰のため発泡倍率が不十分となり、比較例Ｘは液状フッ素ゴムが過剰のためヘタリ（変形）が生じた。
【００３８】
0003556744.tif 000009
【００３９】
上記の表８において、実施例１９、２０は液状フッ素ゴムの添加により、また実施例２１は液状フッ素ゴムおよびフッ素樹脂粉末の併用により、それぞれ好結果を得た。これに対し、比較例Ｙは液状フッ素ゴムが不足するため、押出し特性およびスキン状態が悪く、比較例Ｚは発泡剤が過剰のためスキン状態が悪く、また比較例Ｚａ  は架橋剤および促進剤が過剰のためスキン状態が悪く、また比較例Ｚｂ  はカーボンブラックとしてＦＥＦを使用したため発泡倍率が過少となった。
【００４０】
【発明の効果】
請求項１記載の発明は、フッ素ゴムに架橋剤、カーボンブラック、発泡剤その他の添加剤を配合して混練し、得られた混練物を押出して一定断面の棒状体を成形し、続いて上記の棒状体を常圧下で発泡させる棒状発泡ゴムの製造法において、上記のフッ素ゴムとしてムーニー粘度ＭＬ１＋１０（１２１℃）が２５〜６０の二元系または三元系のものを使用し、その１００部に対しＧＰＦブラックまたはＳＲＦブラックを５〜１０部、液状フッ素ゴムを３〜９部、過酸化物系架橋剤を２〜４部、過酸化物系共架橋剤を１〜２．５部、ＡＤＣＡ系発泡剤を３〜７部配合する方法であるから、押出し成形および常圧下の連続発泡に際して良好な加工性が得られ、押出しの際の寸法が安定化し、かつ表面が滑らかで耐熱性と耐薬品性に優れ、シール材として好適な棒状の発泡ゴムが得られる。
【００４１】
請求項２に記載した発明は、請求項１記載の棒状発泡ゴムの製造法において、カーボンブラックとしてＦＴブラックまたはＭＴブラックを使用し、その配合量をフッ素ゴム１００部に対して３〜１５部に設定するので、請求項１記載の発明と同様に、表面が滑らかで耐熱性と耐薬品性に優れ、シール材として好適な棒状の発泡ゴムが得られ、かつＧＰＦブラックまたはＳＲＦブラックを使用したときに比べて耐熱性が改善される。
【００４２】
請求項３に記載の発明は、請求項１記載の棒状発泡ゴムの製造法において、ＧＰＦブラックまたはＳＲＦブラックの配合量を９〜１０部に設定し、液状フッ素ゴムの配合を省略する方法であるから、液状フッ素ゴムが節約され、かつ耐熱性および耐薬品性が向上する。
【００４３】
請求項４に記載の発明は、請求項２記載の棒状発泡ゴムの製造法において、ＦＴブラックまたはＭＴブラックの配合量を１３〜１５部に設定し、液状フッ素ゴムの配合を省略する方法であるから、液状フッ素ゴムが節約され、かつ耐熱性および耐薬品性が向上する。
【００４４】
請求項５に記載の発明は、請求項１または２記載の棒状発泡ゴムの製造法において、液状フッ素ゴムに代えてフッ素樹脂粉末を５〜１５部配合する方法であるから、液状フッ素ゴムの使用時に比べて製造原価を下げることができる。
【００４５】
請求項６に記載の発明は、請求項１ないし５のいずれかに記載の棒状発泡ゴムの製造法において、過酸化物系架橋剤および共架橋剤に代えてポリオール系架橋剤を１〜２部および促進剤を２〜４部配合する方法であるから、過酸化物系架橋剤の使用時に比べて機械特性が低下する反面、製造原価を下げることができる。